【手続補正書】
【提出日】平成16年12月10日(2004.12.10)
【手続補正１】
【補正対象書類名】明細書
【補正対象項目名】全文
【補正方法】変更
【補正の内容】
【書類名】明細書
【発明の名称】インクジェット記録用ファイル用紙
【特許請求の範囲】
【請求項１】少なくとも表層と内部層を有する多層抄き合わせ紙であって、表層に無機填料を対パルプ比で５〜２５重量％配合し、かつ紙表面にカチオン性樹脂と水溶性高分子を有効成分比で１０：９０〜９０：１０の範囲で配合した混合液を０．５〜４．０ｇ／ｍ2外添塗布したことを特徴とするインクジェット記録用ファイル用紙。
【請求項２】前記無機填料として、炭酸カルシウム、ホワイトカーボン、シリカゲル、クレー、タルク、水酸化アルミニウム、二酸化チタンより少なくとも１種類以上使用することを特徴とする請求項１記載のインクジェット記録用ファイル用紙。
【請求項３】表層に木材パルプ、内部層に古紙パルプを使用したことを特徴とする請求項１または２記載のインクジェット記録用ファイル用紙。
【発明の詳細な説明】
【０００１】
【発明の属する技術分野】
本発明は、オフィス等で使用される、各種書類等を内部に挟み、綴じ具で綴じて使用する紙ファイルに用いられるファイル用紙に関するものである。
【０００２】
【従来の技術】
従来、事務所等で用いられるバインダー、ホルダー等の紙ファイルにおいては、必要とする書類の検索性に優れていることが重要であるため、表紙や背表紙にタイトルや分類を記入したり、ラベルを貼る等の情報記録を行い、検索性の向上を図っている。
【０００３】
近年では、パソコンやプリンターがオフィスのみならずパーソナル向けにも普及し、個人で絵や写真をパソコンから出力して好みのデザインでファイルを作製し、検索を容易にする場合が増えてきた。ここで使用されるプリンターは安価でカラー印字が可能なインクジェットプリンターが中心で、直接インクジェット印字が可能な紙ファイルへのニーズが高まっている。
【０００４】
しかしながら、従来の紙ファイルはインクジェットプリンターで印字すると、文字や画像の鮮明さに欠け、滲みが著しく、更に水に濡れた時インクが流れる、いわゆるインク定着性の問題がある。
【０００５】
一方、印字が鮮やかで滲みがなく、インク定着性も優れたインクジェット専用紙があるが、この商品をファイル用途へ転用しようとしても、紙のコシ、折り曲げ時の強度、表面の薬品層脱落等の問題があり、使用に耐えない。
【０００６】
このようにインクジェット印字適性とファイル用紙としての紙質全てを満足する商品は現在存在しない状況である。
【０００７】
【発明が解決しようとする課題】
本発明は上記課題に着目してなされたものであり、インクジェットプリンターで直接印字が可能で、印字品質やインク定着性に優れ、更に木材パルプの使用量も低減した環境に優しい紙ファイルを提供しようとするものである。
【０００８】
【課題を解決するための手段】
本発明者らは、上記課題を解決するため鋭意検討を重ねた結果、以下の発明に至った。すなわち、第１に少なくとも表層と内部層を有する多層抄き合わせ紙であって、表層に無機填料を対パルプ比で５〜２５重量％配合し、かつ紙表面にカチオン性樹脂と水溶性高分子を有効成分比で１０：９０〜９０：１０の範囲で配合した混合液を０．５〜４．０ｇ／ｍ2外添塗布したことを特徴とするインクジェット記録用ファイル用紙である。
第２に、前記無機填料として、炭酸カルシウム、ホワイトカーボン、シリカゲル、クレー、タルク、水酸化アルミニウム、二酸化チタンより少なくとも１種類以上使用することを特徴とする前記第１に記載のインクジェット記録用ファイル用紙である。
第３に、表層に木材パルプ、内部層に古紙パルプを使用したことを特徴とする前記第１または２に記載のインクジェット記録用ファイル用紙である。
【０００９】
【発明の実施の形態】
本発明の実施の形態を、具体例を示しながら以下に詳説する。
【００１０】
本発明に係る紙ファイルは、少なくとも表層と内部層を有する多層構造の抄き合わせ紙であって、ファイルとしての紙質を満足し、見栄えを良くするため、表層には広葉樹晒クラフトパルプ、針葉樹晒クラフトパルプ、広葉樹未晒クラフトパルプ、針葉樹未晒クラフトパルプ、広葉樹亜硫酸パルプ、針葉樹亜硫酸パルプ等の木材繊維を主原料とする化学的に処理されたパルプや、チップを機械的にパルプ化したケミグランドパルプ、セミグランドパルプ、チップを柔らかくなるまで蒸解した後、レファイナー等でパルプ化したセミケミカルパルプ等より適宜選択して使用される。
【００１１】
また、内部層には漂白パルプを含むオフィス上物パルプを脱墨、漂白したパルプ、断裁落ちパルプ、上白、別上、切茶等の古紙パルプより適宜選択して使用される。
【００１２】
上記木材パルプ、古紙パルプ中には、一般の紙ファイルで使用される、各種の歩留り向上剤、紙力増強剤、サイズ剤、染料、顔料等が必要に応じ適宜選択して使用される。
【００１３】
なお、ＪＩＳ−Ｓ５５０５に準拠し、紙ファイルとして使用する場合、紙のコシ、耐久性等の観点から、米坪２５０ｇ／ｍ2以上、耐折強度縦１１０回以上、横２２回以上、引裂強度縦２．３５Ｎ以上、横２．９４Ｎ以上、引張強度縦２４５Ｎ以上、横７８Ｎ以上、表面強度表７Ａ以上、裏６Ａ以上であることが望ましい。前記木材パルプ、古紙パルプ、各種薬品は上記紙質を満足する範囲で選択される。
【００１４】
表層に無機填料を配合することで、無機填料粒子にインクが吸着され、内部層への浸透が抑えられるため、不必要にインクが拡散することなく、鮮明で滲みの少ないインクジェット印字結果が得られる。
【００１５】
前記無機填料は、インクジェットインクを吸着する性能がある、炭酸カルシウム、ホワイトカーボン、シリカゲル、クレー、タルク、水酸化アルミニウム、二酸化チタン等が使用できるが、特に炭酸カルシウム、ホワイトカーボン、シリカゲルが好ましい。また、必要があれば２種以上の無機填料を併用してもよい。
【００１６】
無機填料の配合量は、木材パルプに対して５〜２５重量％が好ましく、より好適には１０〜２０重量％である。配合量が５重量％未満ではインク吸着が不十分でインクジェット印字品質が劣り、２５重量％を超えると表面強度が低下する他、抄紙設備へのパルプ粕や紙粉付着が著しくなるため好ましくない。
【００１７】
本発明の紙ファイルは、前記木材パルプ、古紙パルプ、無機填料、各種薬品を混合した後、表層を構成する水分６０〜８０％の湿紙と、内部層を構成する水分６０〜８０％の湿紙とを抄き合わせて多層構造とするが、このために円網多層抄紙機、ウルトラフォーマー多層抄紙機、ベルボンドフォーマー多層抄紙機等が使用できる。
【００１８】
前記湿紙はヤンキードライヤー、多筒ドライヤー、熱風ドライヤー、赤外線ドライヤー等にて乾燥された後、カチオン性樹脂と水溶性高分子の混合液を外添塗布する工程へ送られる。
【００１９】
インク定着性を付与するカチオン性樹脂としては、ポリアミン系樹脂、４級アンモニウム塩ポリマー、カチオン性ポリビニルアルコール、錯体型カチオン化物等があり、これらの樹脂から選択して使用される。
【００２０】
また、混合する水溶性高分子としては、ポリビニルアルコール、澱粉、ヒドロキシエチルセルロース、カルボキシメチルセルロース等から選択して使用されるが、ポリビニルアルコールが最も好ましい。
【００２１】
上記カチオン性樹脂と水溶性高分子の配合率は、使用するカチオン性樹脂により異なるが、カチオン性樹脂：水溶性高分子＝１０：９０〜９０：１０の範囲とするのが好ましく、好適には３０：７０〜８５：１５、最も好適には５０：５０〜８０：２０である。カチオン性樹脂の割合が１０％未満ではインク定着性が不十分であり、９０％を超えるとカチオン性樹脂と紙表面の接着が弱く、表面強度が低下する問題が生じるため好ましくない。
【００２２】
カチオン性樹脂と水溶性高分子の混合液を塗布する設備としては、カレンダー塗工、サイズプレス塗工、ビルブレード塗工、メタリングバー塗工、エアナイフ塗工、グラビア塗工等いかなる塗工方式を用いてよいが、塗布量は０．５〜４．０ｇ／ｍ2とするのが好ましく、より好適には１．５〜３．０ｇ／ｍ2である。０．５ｇ／ｍ2未満ではインク定着効果が殆どなく、４．０ｇ／ｍ2を超えると表面のインク定着層の影響でインク吸収性が不均一となるビーディングと呼ばれる現象が発生する他、製造コストの面でも好ましくない。
【００２３】
上記の如く作製した紙ファイルは、折り曲げや綴じ具装着の前にインクジェットプリンターにて所定の文字や写真等を印字し、しかる後に折り曲げ及び綴じ具装着を行い、ファイルとして活用する。
【００２４】
【実施例】
以下に実施例をあげて本発明を具体的に説明するが、もちろん本発明はこれによって限定されるものではない。なお、文中の部は重量基準である。
【００２５】
（実施例１）
広葉樹晒クラフトパルプ８０部（絶乾米坪換算、以下同じ）及び針葉樹晒クラフトパルプ２０部からなるパルプスラリーに、無機填料として炭酸カルシウム（商品名：ＰＣ、白石カルシウム（株）製）２０部、乾燥紙力増強剤（商品名：ＤＳ４７７、日本ＰＭＣ（株）製）２部、湿潤紙力増強剤（商品名：ＷＳ５２５、日本ＰＭＣ（株）製）１部、サイズ剤（商品名：ＡＳ２６３、日本ＰＭＣ（株）製）３部を添加し、水分率を７５％に調整して表層形成用の湿紙を調製した。一方、上物古紙パルプスラリーに、乾燥紙力増強剤（商品名：ＤＳ４７７、日本ＰＭＣ（株）製）２部、湿潤紙力増強剤（商品名：ＷＳ５２５、日本ＰＭＣ（株）製）１部、サイズ剤（商品名：ＡＳ２６３、日本ＰＭＣ（株）製）３部を添加し、水分率を７５％に調整して内部層形成用の湿紙を調製した。これらの湿紙を円網多層抄紙機で抄き合わせ乾燥させた後、カチオン性樹脂（商品名：ＳＲＤ−１５０、日本ＰＭＣ（株）製）と水溶性高分子（商品名：ＰＶＡ１１７、（株）クラレ製）を有効成分比で７０：３０の割合で混合したインク定着液をカレンダー塗工にて２．５ｇ／ｍ2塗布し、米坪３００ｇ／ｍ2の紙ファイルを得た。
【００２６】
（実施例２）
表層形成用のパルプスラリーへの炭酸カルシウム配合量を５部とした以外は、実施例１と同様の方法で米坪３００ｇ／ｍ2の紙ファイルを得た。
【００２７】
（実施例３）
表層形成用のパルプスラリーへの炭酸カルシウム配合量を２５部とした以外は、実施例１と同様の方法で米坪３００ｇ／ｍ2の紙ファイルを得た。
【００２８】
（実施例４）
インク定着液のカチオン性樹脂と水溶性高分子の有効成分比を１０：９０とした以外は、実施例１と同様の方法で米坪３００ｇ／ｍ2の紙ファイルを得た。
【００２９】
（実施例５）
インク定着液のカチオン性樹脂と水溶性高分子の有効成分比を９０：１０とした以外は、実施例１と同様の方法で米坪３００ｇ／ｍ2の紙ファイルを得た。
【００３０】
（実施例６）
インク定着液の塗布量を０．５ｇ／ｍ2とした以外は、実施例１と同様の方法で米坪３００ｇ／ｍ2の紙ファイルを得た。
【００３１】
（実施例７）
インク定着液の塗布量を４．０ｇ／ｍ2とした以外は、実施例１と同様の方法で米坪３００ｇ／ｍ2の紙ファイルを得た。
【００３２】
（実施例８）
無機填料としてシリカゲル（商品名：カープレックスＢＳ３０４Ｆ、塩野義製薬（株）製）を使用した以外は、実施例１と同様の方法で米坪３００ｇ／ｍ2の紙ファイルを得た。
【００３３】
（実施例９）
無機填料として水酸化アルミニウム（商品名：ハイジライトＨ−４２Ｍ、昭和電工（株）製）を使用した以外は、実施例１と同様の方法で米坪３００ｇ／ｍ2の紙ファイルを得た。
【００３４】
前記実施例１〜９の紙ファイルは、紙のコシ、耐久性に優れ、紙ファイルとしての紙質を満足するものであった。また、インクジェットプリンターでの印字に関しても、鮮明で滲みのない印字結果が得られた。更に印字後水に浸漬した場合でもインクが流れることはなく、従来の紙ファイルの問題点を解消したものとなった。これらの結果をまとめて表１に示す。
【００３５】
【表１】
2003054110.tif 000001
【００３６】
（比較例１）
表層形成用のパルプスラリーへの炭酸カルシウム配合を行わず、インク定着液の塗布も行わなかった以外は、実施例１と同様の方法で米坪３００ｇ／ｍ2の紙ファイルを得た。この紙ファイルは、従来の紙ファイル同様、紙のコシや耐久性は良好なものの、インクジェットプリンターでの印字は鮮明さに欠け、滲みが著しい他、水に濡れた時にインクが流れる現象が発生し、従来の紙ファイルの問題点を解消することはできなかった。
【００３７】
（比較例２）
表層形成用のパルプスラリーへの炭酸カルシウム配合を行わなかった以外は、実施例１と同様の方法で米坪３００ｇ／ｍ2の紙ファイルを得た。この紙ファイルは、印字の鮮明さに欠け、滲みが著しく、インクジェット用紙ファイルとしては不適であった。
【００３８】
（比較例３）
表層形成用のパルプスラリーへの炭酸カルシウム配合量を３０部とした以外は、実施例１と同様の方法で米坪３００ｇ／ｍ2の紙ファイルを得た。この紙ファイルは、製造時抄紙設備に多量のパルプ粕や紙粉が付着し、安定操業が不可能であった。
【００３９】
（比較例４）
インク定着液のカチオン性樹脂と水溶性高分子の有効成分比を１００：０とした以外は、実施例１と同様の方法で米坪３００ｇ／ｍ2の紙ファイルを得た。この紙ファイルは、表面強度が低く、紙表面のインク定着層が容易に剥がれ落ち、インクジェットプリンター内部に堆積する問題が発生し、インクジェット用紙ファイルとしては不適であった。
【００４０】
（比較例５）
インク定着液のカチオン性樹脂と水溶性高分子の有効成分比を０：１００とした以外は、実施例１と同様の方法で米坪３００ｇ／ｍ2の紙ファイルを得た。この紙ファイルは、印字後水に濡れた時にインクが流れる現象が発生した他、ビーディングと呼ばれるインクの吸収ムラが発生し、インクジェット用紙ファイルとしては不適であった。
【００４１】
（比較例６）
インク定着液の塗布量を０．２ｇ／ｍ2とした以外は、実施例１と同様の方法で米坪３００ｇ／ｍ2の紙ファイルを得た。この紙ファイルは、印字後水に濡れた時にインクが流れる現象が発生し、インクジェット用紙ファイルとしては不適であった。
【００４２】
（比較例７）
インク定着液の塗布量を６．０ｇ／ｍ2とした以外は、実施例１と同様の方法で米坪３００ｇ／ｍ2の紙ファイルを得た。この紙ファイルは、ビーディングと呼ばれるインクの吸収ムラが発生し、インクジェット用紙ファイルとしては不適であった。
【００４３】
比較例１〜７の評価結果をまとめて表２に示す。
【００４４】
【表２】
2003054110.tif 000002
【００４５】
＜評価方法＞
１）印字濃度（印字の鮮明さ）
作製した紙ファイルにインクジェットプリンター（ＥＰＳＯＮ製ＰＭ−３３００Ｃ）にてイエロー、マゼンタ、シアン、ブラックのベタ印字を行い、目視で鮮明さを判定した。発色が鮮明なものを○、不十分なものを△、著しく不良なものを×とした。
２）印字の滲み
作製した紙ファイルにインクジェットプリンター（ＥＰＳＯＮ製ＰＭ−３３００Ｃ）にてイエロー、マゼンタ、シアン、ブラックのベタ印字を行い、拡大鏡で印字境界部分を観察し、滲みの程度を判定した。滲みが殆ど見られないものを○、やや滲みが見られるものを△、滲みが著しく使用に耐えないものを×とした。
３）インク定着性
作製した紙ファイルにインクジェットプリンター（ＥＰＳＯＮ製ＰＭ−３３００Ｃ）にてイエロー、マゼンタ、シアン、ブラックのベタ印字を行い、１５分間自然乾燥させた後、２０℃の水道水に３０秒浸漬させる。水から引き上げた後直ちにろ紙を重ねて１時間放置し、ろ紙へのインク転写を観察した。インク転写が殆ど見られないものを○、やや転写が見られるものを△、著しく転写しているものを×とした。
４）表面強度
表面強度試験機（明製作所製）を使用し、インキタック２６でＲＩ表面強度試験を実施して表面の取られを観察した。表面の取られがないものを○、一部取られが見られるものを△、全面が取られるものを×とした。
【００４６】
【発明の効果】
以上の説明で明らかなように、本発明によれば、表層と内部層とを抄き合わせて製造される紙ファイルにおいて、表層にインク吸収性能を有する無機填料を配合し、かつ紙表面にカチオン性樹脂と水溶性高分子の混合液を外添塗布することにより、インクジェット印字品質、インク定着性に優れた紙ファイルを提供することができる。
【００４７】
更には、表層は木材パルプを主体とするが、内部層は古紙パルプを主体とすることで、木材パルプの使用量を低減した環境に優しい紙ファイルを提供することができる。